(57)【要約】毛剃り用かみそりカートリッジ（１０）は、上面と、この上面にあるハウジング開口（２２）と、前記上面から下方へ延びる側面とを有するハウジング（１２）と、前記開口内に取り付けられて前記ハウジングによって支持されたブレードと、前記ハウジング開口を取り囲むクリップ開口を有した、前記上面上の保持クリップ（２０）とを含む。前記保持クリップ（２０）は、塗装済みの平坦な板金を、前記クリップ開口の外側を延びる上面（２８）と、前記ハウジングの側面上を下方へ延びる側面（３０，３２）とが設けられるように絞り加工したもので出来ている。前記板金上の塗装は、一定の離層試験に合格するのに充分な離層特性を有し、前記試験は、前記塗装が３５％超だけ圧縮されるように前記塗装済みの平坦な板金の断片を絞り加工し、絞り加工後の板金の断片を検査して、前記塗装の離層が生じているかを調べることを伴う。
2004515264.tif 000002
【特許請求の範囲】
【請求項１】
上面と、この上面にあるハウジング開口と、前記上面から下方へ延びる側面とを有するハウジングと、
前記開口内に取り付けられて前記ハウジングによって支持されたブレードと、
前記ハウジング開口を取り囲むクリップ開口を有した、前記上面上の保持クリップと、
を備え、
前記保持クリップは、塗装済みの平坦な板金を、前記クリップ開口の外側を延びる上面と、前記ハウジングの側面上を下方へ延びる側面とが設けられるように絞り加工したもので出来ており、
前記板金上の塗装は、一定の試験に合格するのに充分な離層特性を有し、
前記試験は、前記塗装が３５％超だけ圧縮されるように前記塗装済みの平坦な板金の断片を絞り加工し、絞り加工後の板金の断片を検査して、前記塗装の離層が生じているかを調べることを含む、ことを特徴とする毛剃り用かみそりカートリッジ。
【請求項２】
前記クリップ上の一部の塗装は４３％〜４５．５％の圧縮を受ける、ことを特徴とする請求項１記載のカートリッジ。
【請求項３】
毛剃り用かみそりのための保持クリップにおいて、
当該クリップの下に保持されるかみそり刃の刃先を露出させるためのクリップ開口を有すると共に、
塗装済みの平坦な板金を、前記クリップ開口の外側を延びる上面と、この上面から下方へ延びる側面とが設けられるように絞り加工したもので出来ており、
前記板金上の塗装は、一定の試験に合格するのに充分な離層特性を有し、
前記試験は、前記塗装が３５％超だけ圧縮されるように前記塗装済みの平坦な板金の断片を絞り加工し、絞り加工後の板金の断片を検査して離層が生じているかを調べることを含む、ことを特徴とする保持クリップ。
【請求項４】
当該クリップ上の一部の塗装は４３％〜４５．５％の圧縮を受ける、ことを特徴とする請求項３記載の保持クリップ。
【請求項５】
板金の断片を塗装後に絞り加工したものから作られる絞り加工品において、
前記板金上の塗装は、一定の試験に合格するのに充分な離層特性を有し、
前記試験は、前記塗装が３５％超だけ圧縮されるように前記塗装済みの平坦な板金の断片を絞り加工し、絞り加工後の板金の断片を検査して離層が生じているかを調べることを含む、ことを特徴とする絞り加工品。
【請求項６】
前記クリップ上の一部の塗装は４３％〜４５．５％の圧縮を受ける、ことを特徴とする請求項５記載の加工品。
【請求項７】
塗装済みの板金が、絞り加工品に用いるのに充分な離層特性を有するか否かを決定するための方法において、
前記板金上の塗装が所定の率だけ圧縮されるように前記塗装済みの平坦な板金の断片を絞り加工する工程と、
絞り加工後の板金の断片を検査して、離層が生じているかを調べる工程と、
を備えることを特徴とする方法。
【請求項８】
前記絞り加工する工程は、前記塗装の３５％超の圧縮が得られるように絞り加工することを伴う、ことを特徴とする請求項７記載の方法。
【請求項９】
前記絞り加工する工程は、円形の前記塗装済みの平坦な板金をカップ形状に絞り加工することを伴う、ことを特徴とする請求項７記載の方法。
【請求項１０】
前記検査する工程は、前記絞り加工された板金の断片の縁部を拡大した状態で調べることを含む、ことを特徴とする請求項９記載の方法。
【請求項１１】
前記絞り加工する工程の前に、前記所定の率を決定する工程を更に備え、
この所定の率を決定する工程は、前記板金の絞り加工を異なる圧縮率で一連の回数だけ実行し、どのレベルの圧縮が前記絞り加工品における離層を最も正確に予測できるかを決定するものである、ことを特徴とする請求項７記載の方法。
【請求項１２】
塗装済みの板金から絞り加工品を作るための方法において、
ストックされた塗装済みの板金の一定ロットからとられた前記塗装済みの平坦な板金のサンプル断片を、前記板金上の塗装が所定の率だけ圧縮されるように絞り加工する工程と、
絞り加工後の板金の断片を検査して、離層が生じているかを調べる工程と、
検査された断片が離層を生じていない場合に、前記ロットにおける板金の断片を前記絞り加工品のための形状に絞り加工する工程と、
を備えたことを特徴とする方法。
【請求項１３】
前記サンプル断片を絞り加工する工程は、前記塗装の３５％超の圧縮が得られるように絞り加工することを伴う、ことを特徴とする請求項１２記載の方法。
【請求項１４】
前記ロットにおける板金の断片を絞り加工する工程は、前記塗装の３５％超の圧縮が得られるように絞り加工することを伴う、ことを特徴とする請求項１３記載の方法。
【請求項１５】
前記サンプル断片を絞り加工する工程は、円形の前記塗装済みの平坦な板金をカップ形状に絞り加工することを伴う、ことを特徴とする請求項１２記載の方法。
【請求項１６】
前記検査する工程は、前記絞り加工された材料の縁部を拡大した状態で視覚的に検査することを含む、ことを特徴とする請求項１５記載の方法。
【請求項１７】
塗装済みの板金から絞り加工された、かみそりカートリッジ用の保持クリップを作るための方法において、
ストックされた塗装済みの板金の一定ロットからとられた前記塗装済みの平坦な板金のサンプル断片を、前記板金上の塗装が３５％超の所定の率だけ圧縮されるように絞り加工する工程と、
絞り加工後の板金の断片を検査して、離層が生じているかを調べる工程と、
検査された断片が離層を生じていない場合に、前記ロットにおける板金の断片を、上面および当該上面から下方へ延びる側面を有する楕円形クリップの形状に絞り加工し、当該クリップの下に保持されるかみそり刃の刃先を露出させるためのクリップ開口を前記上面に切り開く工程と、
を備えたことを特徴とする方法。
【請求項１８】
前記ロットにおける板金の断片を絞り加工する工程は、前記塗装の３５％超の圧縮が得られるように絞り加工することを伴う、ことを特徴とする請求項１７記載の方法。
【請求項１９】
前記サンプル断片を絞り加工する工程は、円形の前記塗装済みの平坦な板金をカップ形状に絞り加工することを伴う、ことを特徴とする請求項１７記載の方法。
【請求項２０】
前記検査する工程は、前記絞り加工された材料の縁部を拡大した状態で視覚的に検査することを含む、ことを特徴とする請求項１７記載の方法。
【発明の詳細な説明】
【０００１】
本発明は、塗装済みの板金から絞り加工された保持クリップを有するかみそり刃および塗装済みの板金の離層特性の試験に関する。
【０００２】
塗装された板金は、その後、製品のための所望の形状に形成することができる。金属への塗料の塗布は、しばしば、いわゆる「ロールコーティング」加工によってなされる。この加工においては、一連のローラを通過する板金に沿って塗料の波が進行する。ロールコーティング工業は、塗装された板金の離層強さを計測するための様々な試験を適用してきた。これらの試験には、異なる硬さの芯を用いて塗装面を引っ掻く鉛筆試験や、板金の断片を折り返して折り曲げ部分の塗料に接着テープを貼り付け、折り曲げ部分でテープが塗料を引き剥がすかどうかを見るＴベント試験が含まれる。
【０００３】
板金は、毛剃り用かみそりカートリッジ上にブレードを保持するクリップを作るのに用いられてきた。そのような保持クリップは、皮膚に接触するものであり、また使用者に対して非常に見えやすいものである。従って、そのようなクリップが塗装された板金から作られる場合、形成されたクリップは、性能、快適性および視覚的な美感の理由から、（塗装の）離層域がないものであるべきである。
【０００４】
１つの局面において、本発明は概して、上面と、この上面にあるハウジング開口と、前記上面から下方へ延びる側面とを有するハウジングを含んだ毛剃り用かみそりカートリッジを特徴付ける。ブレードが前記開口内に取り付けられて前記ハウジングによって支持され、保持クリップが前記上面上に固定され、このクリップは前記ハウジング開口を取り囲むクリップ開口を有する。前記保持クリップは、塗装済みの平坦な板金を、前記クリップ開口の外側を延びる上面と、前記ハウジングの側面上を下方へ延びる側面とが設けられるように絞り加工したもので出来ている。前記板金上の塗装は、一定の離層試験に合格するのに充分な離層特性を有し、前記試験は、前記塗装が３５％超だけ圧縮されるように前記塗装済みの平坦な板金の断片を絞り加工し、絞り加工後の板金の断片を検査して、前記塗装の離層が生じているかを調べることを含む。
【０００５】
もう１つの局面において、本発明は概して、既に述べたような毛剃り用かみそりのための保持クリップと、板金の断片を塗装後に絞り加工したものから作られる絞り加工品であって、前記板金上の塗装が既に述べたような離層試験に合格するのに充分な離層特性を有するような加工品とを特徴付ける。
【０００６】
もう１つの局面において、本発明は概して、塗装済みの板金が、絞り加工品に用いるのに充分な離層特性を有するか否かを決定するための方法を特徴付ける。この方法は、前記板金上の塗装が所定の率だけ圧縮されるように前記塗装済みの平坦な板金の断片を絞り加工する工程と、絞り加工後の板金の断片を検査して、離層が生じているかを調べる工程とを伴う。
【０００７】
もう１つの局面において、本発明は概して、塗装済みの板金から絞り加工品（例えば、かみそりカートリッジのための保持クリップ）を作るための方法を特徴付ける。この方法は、ストックされた塗装済みの板金の一定ロットからとられた前記塗装済みの平坦な板金のサンプル断片を、前記板金上の塗装が所定の率だけ圧縮されるように絞り加工する工程と、絞り加工後の板金の断片を検査して、離層が生じているかを調べる工程と、検査された断片が離層を生じていない場合に、前記ロットにおける板金の断片を前記絞り加工品のための形状に絞り加工する工程とを伴う。
【０００８】
本発明の特定の実施形態は、以下のような特徴の１又は２以上を有し得る。まず、前記クリップ上の一部の塗装が４３％〜４５．５％の圧縮を受ける。前記絞り加工する工程が、円形の前記塗装済みの平坦な板金をカップ形状に絞り加工することを伴う。前記検査する工程が、前記絞り加工された板金の断片の縁部を拡大した状態で調べることを含む。前記サンプル断片を絞り加工する際の圧縮率が、前記板金のサンプル断片の絞り加工を異なる圧縮率で一連の回数だけ実行し、どのレベルの圧縮が前記絞り加工品における離層を最も正確に予測できるかを決定することによって決定できる。
【０００９】
本発明の種々の実施形態は、以下のような利点の１又は２以上を有し得る。まず、ストックされた塗装済みの板金の試験は、当該試験に合格した材料は成形品の製造において離層を生じないであろうという高い信頼性の得られるような、実際の製品の成形時よりも強い絞りを伴う。この離層試験は、絞り加工される特定の製品に対して適合され、微調整され得る。
【００１０】
本発明のその他の特徴、目的および利点は、以下の本発明の特定実施形態の説明、および請求の範囲から明らかとなるであろう。
【００１１】
図１および図２に示すように、毛剃りカートリッジ１０は、ハウジング１２、回動式相互連結部材１４、複数のブレード１６、潤滑ストリップ１８および保持クリップ２０を含んでいる。ブレード１６は、ハウジング１２の開口２２内に取り付けられると共に、ハウジング１２の上と側面を覆って取り付けられるクリップ２０によって開口２２内に保持される。
【００１２】
図３乃至図５に示すように、保持クリップ２０は、楕円形の開口２４と、２つの保持タブ２６と、上面２８と、長い側面３０と、短い側面３２とを有している。その開口２４は、開口２２の側面上にあってこれを取り囲み、上面２８は（図５に示すように）ブレードに平行な軸線周りに湾曲している。側面３０，３２は、上面２８の材料から下方へ深く延びている。この保持クリップ２０は、ダイとパンチとの間で成形されてから開口２４を設けるように切り抜かれた、塗装済みの平坦な板金の断片から作られている。成形工程においては、側面３０，３２に当たる材料が、上面２８の材料から下方へ深く絞られる。
【００１３】
そのような絞り加工においては、図３の平面図に示す領域よりも大きな板材の部分が用いられ、これがパンチとダイとの間で絞られる。この工程においては、表面２８，３０，３２（特に側面３２）上の塗装に圧縮が及ぼされる。この塗装の圧縮は、塗膜の縁部表面が（時に裸眼で観測され、いずれにしても顕微鏡では観測され得るような）引き裂き（ｒｉｐｐｌｉｎｇ）を呈するように、離層（剥がれ）を生じさせる可能性がある。特に、打ち抜き工程で開口２４を切り抜く際に、離層が生じ得る。そのような離層が、保持クリップ２０や当該クリップを包含するカートリッジ１０に生じると、それらは使用に耐えるものではなくなり、廃棄される必要があるであろう。
【００１４】
塗装済み板金からの保持クリップの製造においては、ロールコーティング工業で使用される標準的な試験に合格した素材であっても、所望の形状への絞り加工後に離層を免れない、ということが見出されている。また、異なる供給先から入手した材料は勿論、同一供給先からの異なるロットの材料内でも離層の程度が変化する、ということも見出されている。ここで用いられる「絞り加工された（絞られた）」の語は、塗装済みの板金の断片が、材料がダイの中に引き（絞り）込まれ、ダイの中に引き込まれる板金上の塗装が圧縮を受けるように、パンチとダイとの間で成型されたことを意味する。
【００１５】
図６乃至図８に示すように、塗装済み板金のストック材料が、深絞りによって保持クリップ２０に成形された後の離層を回避するのに充分な離層強さを有する否かかを決定するために、パンチ４４およびダイ４６を用いて、円形のサンプル（断片）４０がカップ４２へ絞り加工される。板金の断片４０は厚さ０．０１８インチ（０．４５７２ｍｍ）であり、パンチ４４とダイ４６との間の隙間寸法は０．０２０インチ（０．５０８０ｍｍ）である。従って、パンチ４４およびダイ４６と材料４０との間での両側の平均隙間寸法がそれぞれ０．００１インチ（０．０２５４ｍｍ）となる。
【００１６】
円形のサンプル４０は直径Ｄ１（５５ｍｍ）を有し、カップ４２は直径Ｄ２を有する。直径がＤ１からＤ２へ減少する周縁部における塗装は、１−Ｄ２／Ｄ１×１００％の圧縮率を有することになる。従って、直径５５ｍｍの断片４０が３８ｍｍの直径を有するカップ４２を形成するように絞り加工されると、塗装が３０．９％に及ぶ圧縮を受けたことになる。直径Ｄ１および絞り深さＤｐは、縁部４８において少なくとも１ｍｍの半径方向寸法を有するリップが得られるように選択される。
【００１７】
カップ４２の成形後、顕微鏡（例えば、倍率２０ＸのニコンＳＭＺ６４５）を用いて縁部４８が検査される。ストック材料から円形のサンプルが切り出されるような打ち抜き加工のために、全てのサンプル上には僅かな塗装の破裂が存在する。実際に離層が生じているところには、塗膜と金属層との間に大きな空間が見られる。図９は、良好な塗装状態の縁部のサンプルを拡大して示し、図１０は、離層してしまった縁部のサンプルを拡大して示している。
【００１８】
カップ４２の直径Ｄ２および絞り深さＤｐを変化させることで圧縮率を精確に変化させることができ、これによって、様々な絞り加工を受ける板材のストックの離層強さの程度を精確に評価することができる。例えば、材料の様々なロットから抜き取られた５５ｍｍの直径を有する円形断片４０に対して、直径Ｄ２を２８ｍｍ〜３８ｍｍの間で変化させる。それにより、直径２８ｍｍ（圧縮率４９．１％）まで絞ったサンプルは常に離層を生じ、直径３０ｍｍおよび３２ｍｍ（それぞれ圧縮率４５．５％および４１．８％）まで絞ったサンプルは場合によって離層を生じ、直径３４ｍｍおよび３６ｍｍ（それぞれ圧縮率３８．２％および３４．６％）まで絞ったサンプルは希に離層を生じ、直径３８ｍｍ（圧縮率３０．９％）まで絞ったサンプルは全く離層を生じない、ということが分かった。
【００１９】
次に、保持クリップ２０を形成するために同一の板材を用いたところ、いくつかのものは離層を生じ、いくつかのものは離層を生じなかった。そして、上記３０ｍｍの試験（絞り深さ（Ｄｐ）７８ｍｍ）に合格したサンプルは全て、保持クリップ２０の成形において全く離層を生じない、ということが分かった。従って、上記２８ｍｍの試験は、全てのサンプルが不合格になるであろうから効果的ではない。また、上記３８ｍｍの試験は、たとえ実際の製品において離層が生じ得るとしても不合格になる材料が全く無いであろうから、やはり効果的ではない。上記の直径３０ｍｍの試験は、リング（保持クリップ）２０の製造時よりも強い圧縮を材料に及ぼすものであるが、依然として離層を生じることなく絞られ得るであろう材料を過剰に排除するものではなく、効果的な試験として役立つものである。
【００２０】
本発明の他の実施形態も、請求の範囲内に包含される。例えば、塗装済みの板金を絞り加工することで作られる部品は、かみそりカートリッジ上に使用されるクリップ以外の任意のものであってもよい。
【図面の簡単な説明】
【図１】
毛剃り用かみそりカートリッジの斜視図。
【図２】
図１の毛剃り用かみそりカートリッジの構成部品を示す分解図。
【図３】
図１の毛剃り用かみそりカートリッジにおける保持クリップの平面図。
【図４】
図３の保持クリップの立面図。
【図５】
図３の保持クリップの側面図。
【図６】
離層強さの試験に用いるための、塗装済み板金の円形サンプル断片の斜視図。
【図７】
図６の断片から絞り加工された試験カップの斜視図。
【図８】
図６の断片を絞り加工して図７のカップを得るために用いられるパンチおよびダイを示す垂直断面図。
【図９】
絞り加工後の塗装済み板金の縁部を示す拡大写真。
【図１０】
絞り加工後の塗装済み板金の縁部を示す拡大写真。
【国際公開パンフレット】
2004515264.tif 000003
2004515264.tif 000004
2004515264.tif 000005
2004515264.tif 000006
2004515264.tif 000007
2004515264.tif 000008
2004515264.tif 000009
2004515264.tif 000010
2004515264.tif 000011
2004515264.tif 000012
2004515264.tif 000013
2004515264.tif 000014
2004515264.tif 000015
2004515264.tif 000016
【国際調査報告】
2004515264.tif 000017
2004515264.tif 000018